ФИЛЬТРУЮЩИЙ МАТЕРИАЛ И СПОСОБ ЕГО ПОЛУЧЕНИЯ

2
1. Фильтрующий материал, выполненный из полимерных нановолокон, полученный методом электроформования, размещенный на нетканой полимерной основе, отличающийся тем, что нановолокна выполнены из полиакрилонитрила и имеют диаметр, равный 180-250 нм, при этом масса единицы площади нановолокнистого слоя составляет 1-7 г/м.
2. Материал по п. 1, отличающийся тем, что сопротивление потоку воздуха при линейной скорости 1 см/с равно 47-150 Па.
3. Способ получения фильтрующего материала по п. 1, включающий электроформование полимерных нановолокон в электрическом поле высокого напряжения, созданном за счет разности потенциалов между формующим и осадительным электродом, и одновременное укладывание образующегося нановолокна на движущуюся в межэлектродном пространстве нетканую подложку, отличающийся тем, что в качестве раствора полимера используют полиакрилонитрил, формование осуществляют из раствора полиакрилонитрила в растворителе при концентрации полимера в растворе 12-13 масс. %.
4. Способ по п. 3, отличающийся тем, что формующий электрод представляет собой вращающийся струнный электрод, частично погруженный в раствор полимера, а осадительный электрод размещен напротив свободной поверхности формующего электрода.
5. Способ по п. 3, отличающийся тем, что растворителем является диметилформамид.
6. Способ по п. 3, отличающийся тем, что вязкость раствора 0,9-1,4 Па⋅с, температура 30-35°С и относительная влажность 7-17%.
7. Способ по п. 3, отличающийся тем, что электроформирование производят при напряжении электрического поля, равном 65-70 кВ, при этом расстояние между формующим и осадительным электродами равно 170-190 мм, нановолокно укладывают на подложку последовательно в 1-10 слоев, после чего складывают полученный материал вдвое или втрое.